(57)【特許請求の範囲】
【請求項１】
大表面積構造を備えた蒸気改質反応、ＡＴＲ及び触媒部分酸化反応用の触媒であって、該大表面積構造が円形又は多角形の断面形状を有する多数の平行な貫通穴によって形成され、少なくとも１つの焼結性物質を含み、
前記大表面積構造が、単位ｃｍ2の表面積当たり、１０から３００の貫通穴を有するハニカム形状構造であって、且つ側圧抵抗が少なくとも７００Ｎであって、
前記大表面積構造が、少なくとも１つの焼結性物質がハニカム形状の射出成形型中に射出成形されたことによって得られたものであることを特徴とする触媒。
【請求項２】
前記貫通穴の断面が、円形、三角形、四角形、及び／又は六角形であることを特徴とする請求項１記載の触媒。
【請求項３】
前記少なくとも１つの焼結性物質が、金属酸化物、及び／又はセラミックから選ばれることを特徴とする請求項１または２の何れか１項に記載の触媒。
【請求項４】
前記少なくとも１つの焼結性物質が、アルミネート、シリケート、チタネート、二酸化チタン、酸化アルミニウム、酸化マグネシウム、酸化ジルコニウム、チタン酸アルミニウム、ステアタイト、コージライト、ムライトセラミック、カーバイド、シリコンカーバイド、ボロンカーバイド、窒化物、窒化シリコン、窒化アルミニウム、シリコンアルミニウムオキシニトリド、カルシウムアルミネート、アルミン酸カリウム、又はマグネシウムアルミネート、又はこれらの混合物から選ばれることを特徴とする請求項１〜３の何れか１項に記載の触媒。
【請求項５】
前記少なくとも１つの焼結性物質が、触媒活性物質を含む請求項１〜４の何れか１項に記載の触媒。
【請求項６】
前記触媒活性物質が、ニッケル、白金、パラジウム、ロジウム、ルテニウム、銅、銀、金、コバルト、マンガン、又は鉄から選ばれる請求項５記載の触媒。
【請求項７】
前記焼結性物質が、触媒重量に対して０より多く１００重量％までで構成することを特徴とする請求項１〜６の何れか１項に記載の触媒。
【請求項８】
前記触媒が、被膜を付加的に備える請求項１〜７の何れか１項に記載の触媒。
【請求項９】
前記被膜が、ＢＥＴ表面積が１乃至５０ｍ2／ｇであって、且つ希土類元素を含むことを特徴とする請求項８記載の触媒。
【請求項１０】
前記希土類元素が、セリウム／ランタン、及び／又はカリウム／ストロンチウムを含むことを特徴とする請求項９記載の触媒。
【請求項１１】
前記被膜が、被膜の粘着性を増加させるバインダーを含むことを特徴とする請求項８〜１０の何れか１項に記載の触媒。
【請求項１２】
前記バインダーが、ゾル、及び／又は金属塩溶液であることを特徴とする請求項１１記載の触媒。
【請求項１３】
前記ゾルが、アルミニウム又はセリウム化合物であることを特徴とする請求項１２記載の触媒。
【請求項１４】
前記金属塩溶液が、飽和した硝酸アルミニウム溶液であることを特徴とする請求項１３記載の触媒。
【請求項１５】
前記被膜が、ニッケル、白金、パラジウム、ロジウム、ルテニウム、銅、銀、金、コバルト、マンガン、又は鉄から選ばれる触媒活性物質を含むことを特徴とする請求項８〜１４の何れか１項に記載の触媒。
【請求項１６】
少なくとも７００Ｎの側圧抵抗を有するハニカム形状構造の触媒を製造するプロセスであって、次のステップを備えるプロセス。
ａ）焼結性物質を粉末に砕き；
ｂ）該焼結性物質を分散剤で処理し；
ｃ）得られた合成物を可塑性の混合物が得られるまで加熱および混合し；
ｄ）該可塑性の混合物をハニカム形状の射出成形型へ射出成形し；
ｅ）冷却し、型から除去して該混合物を焼成し；
ｆ）前記焼成の後、該触媒上に被膜を施す。
【請求項１７】
触媒活性物質が、前記被膜が前記触媒上に形成される前に、前記被膜中に混合される請求項１６に記載のプロセス。
【請求項１８】
前記触媒に被膜が施された後、前記触媒が焼成される請求項１６または１７に記載のプロセス。
【請求項１９】
前記触媒活性物質が、ニッケル、白金、パラジウム、ロジウム、ルテニウム、銅、銀、金、コバルト、マンガン、又は鉄から選ばれる請求項１７または１８に記載のプロセス。
【請求項２０】
前記少なくとも１つの焼結性物質が、金属酸化物、及び／又はセラミックから選ばれる請求項１６〜１９の何れか１項に記載のプロセス。
【請求項２１】
前記少なくとも１つの焼結性物質が、アルミネート、シリケート、チタネート、二酸化チタン、酸化アルミニウム、酸化マグネシウム、酸化ジルコニウム、チタン酸アルミニウム、ステアタイト、コージライト、ムライトセラミック、カーバイド、シリコンカーバイド、ボロンカーバイド、窒化物、窒化シリコン、窒化アルミニウム、シリコンアルミニウムオキシニトリド、カルシウムアルミネート、アルミン酸カリウム、又はマグネシウムアルミネート、又はこれらの混合物から選ばれることを特徴とする請求項１６〜２０の何れか１項に記載のプロセス。
【請求項２２】
前記少なくとも１つの焼結性物質が、触媒活性物質を含むことを特徴とする前記請求項１６〜２１の何れか１項に記載のプロセス。
【請求項２３】
前記触媒活性物質が、ニッケル、白金、パラジウム、ロジウム、ルテニウム、銅、銀、金、コバルト、マンガン、又は鉄から選ばれる請求項２２記載のプロセス。
【請求項２４】
前記分散剤が、パラフィンオイルを含む請求項１６〜２３の何れか１項に記載のプロセス。
【請求項２５】
前記合成物の加熱が３０℃から１５０℃で行われる請求項１６〜２４の何れか１項に記載のプロセス。
【請求項２６】
前記可塑性の混合物を得るための前記合成物の加熱および混合が、押出成形機で行われる請求項１６〜２５の何れか１項に記載のプロセス。
【請求項２７】
請求項１〜１５の何れか１項に記載の、又は請求項１６〜２６の何れか１項に記載のプロセスにより得られた触媒の反応器中での使用。
【請求項２８】
前記反応器が、固定床、管型、又は管束型の反応器である請求項２７記載の使用。
【請求項２９】
前記触媒が、前記反応器中で、円形もしくは多角形の断面形状を有する貫通穴が複数形成された構造、又はハニカム形状構造が形成された構造を備えている請求項２７または２８記載の使用。
【発明の詳細な説明】
【技術分野】
【０００１】
本発明は、大表面積構造の新規な触媒設計に関する。本発明は、さらに、該新規な触媒の製造プロセス、並びに、蒸気改質反応、ＡＴＲ及び触媒部分酸化反応におけるそれらの使用に関する。
【背景技術】
【０００２】
蒸気改質は、軽質炭化水素と蒸気から、水素リッチな合成用ガスを生成するための、最も広く知られたプロセスである。例えば、天然ガス、ＬＰＧ、ナフサおよびメタンのように使用されるこの物質は、触媒反応器において、蒸気とともに、水素含有量の多い合成用ガスへと吸熱的に転換される。プロセスおよび燃焼排ガスの熱は、例えば、蒸気生成や種々のプロセスや水流の予熱のために利用される。このプロセスは、主に、約５５０〜９００℃の温度、及び約２５〜６０バールの圧力、及び最大約８０バールのＡＴＲ（autothermic reforming）にとって有効である。
【０００３】
そのような転化における一般的な反応式は、
ＣnＨm＋ｎＨ2Ｏ＝＞ｎＣＯ2＋（ｎ＋ｍ／２）Ｈ2
例えばメタンの蒸気改質反応は、以下で表しうる。
（１）  ＣＨ4＋Ｈ2Ｏ  →  ＣＯ＋３Ｈ2      ΔＨ＝＋４９．２kcal/mol
（２）  ＣＯ＋Ｈ2Ｏ  →  ＣＯ2＋Ｈ2        ΔＨ＝−９．８kcal/mol
【０００４】
前記第一反応は、強い吸熱反応であり、一般に、改質触媒（例えば、Ｎｉ触媒）が必要である。
【０００５】
前記第二プロセスステップ、つまり、生成した一酸化炭素と蒸気の発熱触媒反応は、転化反応としても言及される。
【０００６】
例えば、固定床や管型反応器といった従来型の触媒幾何学を備えた蒸気改質反応における問題は、圧力低下を最小限にすることである。大面積を備えた小さい触媒によると、該触媒が閉塞して圧力低下がしばしば大きくなり、反応の収率が低下するという結果をもたらす。蒸気改質においては、熱の入力も限定要因である（吸熱反応）。それゆえ、優れた熱伝導性を備えた触媒が望ましい。これは、例えば、熱伝導性セラミック（例えば、ＳｉＣ）の使用や、射出成形される前に該セラミック混合物（セラミック／金属  複合物）への金属粉（例えば、ニッケル）を添加することにより、達成される。
【０００７】
前記圧力低下を減少させるために、これまで、円筒形の中空体（ラシヒリング）が触媒として使用された。それにもかかわらず、十分に大きな表面積を得るために、ＵＳ４０８９９４１Ａ、ＵＳ４２３３１８７Ａ、ＧＢ１５１３５４４およびＦＲ２３７５１３８のような中空円筒の壁を薄くすることが試みられた。しかしながら、これらの試みは、触媒の機械的安定性を低下させるものであった。
【０００８】
十分な機械的安定性を得るために、例えば、ＥＰ０１９２３１４Ａ１は、か焼されたカルシウムアルミネートセメント混合物で作られたサドル形状の触媒を開示している。しかし、該触媒の反応表面積は、前記中空円筒の場合と同様に、限られたものであった。
【０００９】
蒸気改質用としてよく知られた他の触媒は、例えばＷＯ２００６／０１６９８３Ａ２に開示された、ズード−ケミー社のＧ−９０である。これは、高コストの、複数工程のプロセスにより製造されるものである。さらに、その触媒は、触媒反応が起こる外部表面積の大きさが限られたものである、という欠点を有するものである。
【発明の開示】
【発明が解決しようとする課題】
【００１０】
従って、化学反応のための大きな表面積を提供し、高い機械的耐久性を有し、且つ製造が容易であるような触媒が望まれている。
【課題を解決するための手段】
【００１１】
上記の課題は、大表面積構造を備えた蒸気改質反応、ＡＴＲ及び触媒部分酸化反応用の触媒であって、該大表面積構造が円形又は多角形の断面形状を有する多数の平行な貫通穴によって形成され、少なくとも１つの焼結性物質を含み、
前記大表面積構造が、単位ｃｍ2の表面積当たり、１０から３００の貫通穴を有するハニカム形状構造であって、且つ側圧抵抗が少なくとも７００Ｎ、好ましくは１０００Ｎ以上、最も好ましくは１１００Ｎ以上であることを特徴とする触媒によって解決される。
【００１２】
前記大表面積構造は、成形プロセス、好ましくは、少なくとも１つの焼結性物質を射出成形型中に射出成形することによって得られ、該射出形成プロセスは、どのような所望の形状をも許容するものである。本件における“大表面積”なる用語は、単位表面積ｃｍ2当たり、１０〜３００の貫通穴を有する構造を意味するものである。
【００１３】
従って、少なくとも７００Ｎの側圧抵抗を有する大表面積構造の触媒を製造するための、下記ステップ
ａ）焼結性物質を粉末に砕き；
ｂ）該焼結性物質を分散剤で処理し；
ｃ）得られた合成物を可塑性の混合物が得られるまで加熱および混合し；
ｄ）該可塑性の混合物を成形型へ射出し、そして；
ｅ）冷却し、型から除去して該混合物を焼成する；
を備えるプロセスもまた、本発明の範囲内である。
【００１４】
必要ならば、熱伝導性の物質、例えば、ニッケルのような金属等、を前記焼結性物質に添加することもできる。
【００１５】
前記合成物、即ち、前記焼結性物質と前記分散剤の混合は、好ましくは、３０乃至１５０℃に加熱して行われる。該分散剤は、該焼結性物質および他の成分を可塑性の混合物に変えることを可能とするよう作用するものである。好ましい該分散剤は、パラフィンオイルであるが、ポリオレフィンワックス混合物、ポリアルコール、ポリビニルアルコール等のような他の分散剤も使用することができる。
【００１６】
前記可塑性の混合物を得るための前記合成物の加熱および混合は、射出成型機中で最も簡単に行われ、その結果、非常に均質な混合が達成される。これに代えて、例えば、ミキサー、ミル、又は混練装置の中での他のプロセスも、使用可能である。
【００１７】
前記射出成形型は、前記触媒の代表面積構造が、単位表面積ｃｍ2当たり、１０〜３００の、好ましくは２０〜２５０の、特に好ましくは２５〜２２５の明瞭な貫通穴を有するように形成されなければならない。該代表面積構造の触媒は、好ましくは、垂直な円形状円筒であり、該円筒の直径は５〜２５ｍｍ、とりわけ１０〜２０ｍｍ、特に好ましくは１０〜１９ｍｍであり、また、該円筒の高さは、５〜２５ｍｍ、特に１０〜１６ｍｍである。しかしながら、全ての考えうる形状が、射出成形プロセスにより可能となる。前記貫通穴の断面は、円形、三角形、四角形、及び／又は六角形となるよう作成しうる。特に好ましくは、大表面積構造は、ハニカム形状の構造である。
【００１８】
該触媒のための、前記少なくとも１つの焼結性物質は、金属酸化物、及び／又はセラミックである。好ましくは、該少なくとも一つの焼結性物質は、アルミネート、シリケート、チタネート、二酸化チタン、酸化アルミニウム、酸化マグネシウム、酸化ジルコニウム、チタン酸アルミニウム、圧電セラミック、技術磁器、ステアタイト、コージライト、ムライトセラミック、カーバイド、シリコンカーバイド、ボロンカーバイド、窒化物、窒化シリコン、窒化アルミニウム、シリコンアルミニウムオキシニトリド、カルシウムアルミネート、アルミン酸カリウム、又はマグネシウムアルミネート、又はこれらの混合物から選ばれる。
【００１９】
セラミックは、最も好ましい。酸化物セラミックは、主に、９０％以上の単層又は単成分の金属酸化物を含んでいる。最も重要な代表物は、酸化アルミニウム（Ａｌ2Ｏ3）、酸化マグネシウム（ＭｇＯ）、酸化ジルコニウム（ＺｒＯ）、チタン酸アルミニウム（Ａｌ2ＴｉＯ5）及び圧電セラミックである。前記シリケートセラミックは、例えば、技術磁器、ステアタイト、コージライト、ムライトセラミックを含むものである。その主成分は、粘土およびカオリン、そしてシリケートキャリアである長石および石鹸石である。さらに、非酸化物セラミックも可能である。該非酸化物セラミックのグループは、例えば、カーバイド（種々の製造工程によるシリコンカーバイド、ボロンカーバイド）及び窒化物（窒化シリコン、窒化アルミニウム、シリコンアルミニウムオキシニトリド）である。共有結合を多く含むことにより、高温にあってもこれらの物質に非常に優れた機械的性質を与える。
【００２０】
前記焼結性物質は、該触媒の重量を基準として、０より多く１００重量％までの、好ましくは１０乃至９９重量％の、特に好ましくは５０乃至９５重量％で作成しうる。
【００２１】
前記触媒は、バインダーを含有しうる。望ましいバインダーは、例えば、カオリン、粘土又はフラックスである。該バインダーは、ゾル、例えば、Ａｌ2Ｏ3のナノ粒子のゾル（例えば、Sasol社のDisperal(登録商標)）、又はＺｒＯ2（例えば、Mel Chemicals社のＺｒアセテート、NYACOL（登録商標）製品群）とすることもできる。同様に好ましいものは、酸化セリウムゾル（例えば、NYACOL）、二酸化シリコンゾル（例えば、Kostrosol（登録商標））および二酸化チタンゾル（例えば、Sachleben  Chemie社からの）である。ゾルは、約２〜５０ｎｍの範囲のサイズを有するナノ粒子を含む透明な溶液が作用すると理解される。商業的に入手可能なゾルは、アセテート安定化ゾル、又は窒化物の安定化ゾル（硝酸）である。
【００２２】
さらに、細孔形成物質、即ち、セルロースを、前記バインダーに添加することができる。これは、焼成ステップの後、該細孔形成物質が燃え尽き、それによって該触媒の細孔体積が増加するという利点をもたらす。しかながら、そのためには細孔形成物質が完全に燃え尽き、細孔を遮断する可能性のある残留物がないことが必須条件となる。したがって、他の化合物、特に、パラフィン、ワックス、及び熱可塑性物質のような有機物は、完全な燃焼という要求を達成しうるものであり、前記細孔形成物質としてさらに添加しうる。当業者に知られた、カップリング材や他の添加物、混合物、充填材、促進剤、及びそれと同種のものも、効果的となりうる。
【００２３】
該触媒の細孔体積は、好ましくは０．２ｃｍ3／ｇ乃至１ｃｍ3／ｇの範囲にあり、とりわけ０．２ｃｍ3／ｇ乃至０．５ｃｍ3／ｇにある。特に好ましくは、前記細孔体積は、０．２ｃｍ3／ｇ乃至０．４ｃｍ3／ｇにある。前記細孔体積は、ＤＩＮ６６１３３に従って水銀侵入法によって決定される。特に、該細孔体積は、特殊な細孔体積（３．７−７５００ｎｍの半径を有する細孔に基づく）の合計量である。該細孔半径は、ＤＩＮ６６１３３に従い、ワシュバーン（Washburn）式を用いて決定される。
【００２４】
前記触媒又は前記少なくとも１つの焼結性物質は、触媒活性を有する又は触媒活性を有しうる物質をさらに含む。好ましくは、該触媒活性を有する又は触媒活性を有しうる物質は、ニッケル、白金、パラジウム、ロジウム、ルテニウム、銅、銀、金、コバルト、マンガン、又は鉄の酸化物から選ばれる金属酸化物である。特に好ましくは、ニッケル、白金、およびロジウムの酸化物である。ＡＴＲ及びＣＰＯＸに対しては、白金又はロジウムの酸化物が最も好ましい。該酸化物は、通常、前記触媒が反応器中に充填された後に活性化、すなわち、例えば、水素を減らして実際に触媒活性金属とされる。
【００２５】
該触媒は、付加的に、被膜を含みうる。該被膜は、通常、焼成の後に該触媒表面に適用される。そのために、当業者にとって周知のプロセス、例えば、被膜やスプレー含浸が、使用されうる。該被膜は、該触媒のＢＥＴ表面積を増加させるとともに望ましくない煤煙の生成を抑圧する働きをするものであり、好ましくは、アルミネート、チタネート、二酸化チタン、酸化アルミニウム、酸化マグネシウム、酸化ジルコニウム、チタン酸アルミニウム、カルシウムアルミネート、アルミン酸カリウム、又はマグネシウムアルミネート、又はこれらの混合物という希土類金属の酸化物（例えば、ランタン、セリウム、又はセリウム／ランタン安定化されたガンマ型酸化アルミニウム）から選ばれる。
【００２６】
前記被膜は、バインダーを含みうる。好ましいバインダーは、例えば、カオリン、粘土、又は溶剤（フラックス）である。該バインダーは、ゾル、例えば、Ａｌ2Ｏ3のナノ粒子のゾル（例えば、Sasol社のDisperal(登録商標)）、又はＺｒＯ2（例えば、Mel Chemicals社のＺｒアセテート、NYACOL（登録商標）製品群）とすることもできる。同様に好ましいものは、酸化セリウムゾル（例えば、NYACOL）、二酸化シリコンゾル（例えば、Kostrosol（登録商標））および二酸化チタンゾル（例えば、Sachtleben  Chemie社からの）である。さらに、該バインダーは、飽和金属塩溶液とすることができる。
【００２７】
特に好ましいバインダーは、飽和した硝酸アルミニウム溶液であり、その焼結した形態であるナノオーダーの酸化アルミニウム粒子は、被膜の粉末と射出成形された担体との間のカップリング材として再び作用する。
【００２８】
前記触媒担体、及び／又は前記被膜は、第一には、前記特定の表面積（ＢＥＴ）を安定させ、そして第二には、煤煙生成という望ましくない副反応を抑制するために、さらに、ランタニド（希土類元素）、及び前記第一又は第二の主たるグループ（例えば、カリウム又はストロンチウム）を含むことができる。
【００２９】
ここで、ＢＥＴ表面積はできるだけ高いこと、通常、ＢＥＴ表面積は０．４ｍ2／ｇ以上、特に０．５乃至３００ｍ2／ｇ、及び、特に好ましくは、１乃至５０ｍ2／ｇが好ましい。該ＢＥＴ表面積は、ＤＩＮ６６１３２に従って単一点窒素吸着法によって決定される。５０ｍ2／ｇのＢＥＴ表面積は、例えば、該触媒を温度９００℃で処理することで得ることが出来る。
【００３０】
前記触媒活性を有する又は触媒活性を有しうる物質は、触媒担体の準備中に焼結性物質に混ぜることができ、又は、その後の触媒コーティングの際の被膜に混ぜることができ、又は、前記触媒活性物質は、被膜が施された該触媒のコーティングの後に、金属塩溶液、例えば、対応する硝酸塩、アセテート等の含浸という形態で適用され、その後焼成されて、対応する金属酸化物が形成される。
【００３１】
こうして得られた前記触媒は、蒸気改質触媒、ＡＴＲのための触媒、又は部分触媒酸化（ＣＰＯＸ）のための触媒として使用することができる。該触媒は、好ましくは、反応器の中で使用され、該反応器では、先ず、触媒反応を開始する前に、触媒活性物質が、例えば水素を用いた現位置還元反応によって生成される。使用可能な反応器は、固定床、管型、及び管束型の反応器である。
【００３２】
このために、大表面積構造を有する該触媒は、不完全な包装の形態で該反応器中に存在されうる。該不完全な包装は、固定床および管型の反応器にとって好ましい。
【実施例】
【００３３】
実施例１：ハニカム形状構造を有する触媒担体の準備：
カルシウムアルミネートがボールミル中で粉砕され、パラフィンオイルで処理され、二軸スクリュー押出し成型機で混合され且つ１５０℃に加熱された。得られた混合物は、ハニカム形状の射出成形型へと移送された。該成形型が冷却され、生の触媒が型から取り出され、焼成された。本発明に係る、得られた担体が、図１に見られる。
【００３４】
実施例２：被覆されたハニカム形状構造を有する触媒担体の準備：
カルシウムアルミネートに代えて酸化アルミニウムが使用された点を除き、実施例１と同様にして触媒担体が準備された。焼成の後、該担体は被膜ClayMet（安定化されたガンマ型酸化アルミニウム）で被覆され、乾燥および焼成された。
【００３５】
実施例３：３つの異なる触媒についての活性試験
３つの試料が準備された。このために、従来のG-90 LDP担体（Sud-Chemie AG）及び本発明に係る射出成形された担体が、ハニカム構造を破壊することなく、およそ５×５ｍｍのサイズまで分割された。
【００３６】
G-90 LDP、及び射出成形された担体の１つの試料が、硝酸ニッケル溶液に浸漬され、そこでニッケル含有量が１０％である被膜が達成された。射出成形された担体の他の試料は、Sud-Chemie AG社の被膜“Clay Met”で被覆され、焼成された後、硝酸ニッケル溶液に浸漬された。
【００３７】
３つの全ての試料は、活性試験に供された。結果は図２及び図３から明らかとなる。
【００３８】
被膜で被覆された射出成形触媒によるメタン転換率は約１６％であり、従来のG-90 LDPよりも高いことが明確に認識できる。圧力低下は、１０％低減されている。
【００３９】
単に含浸させただけの射出成形された担体の劣った結果は、わずか０．４ｍ2／ｇという比較的低いＢＥＴ表面積のためである。
【００４０】
実施例４：側圧抵抗の決定
該方法は、“Mecmesin”測定装置により行われた。
測定装置の立ち上げ
錠剤タイプによりクロスビームが調整されなければならない（使用説明書参照）。緊急切断ノブを引き、モードスイッチを“Single Cycle”にセットする。応力センシング装置において、“On”と“Reset”を押す。
【００４１】
測定手順：
飛散防止ガードをフォースボルトから押し上げる。触媒を側壁とともにプラットフォーム上に載置し、飛散防止ガードを再び押し下げる。次いで“Start/Stop”スイッチを“Down”まで押し、そして放す。触媒の破壊の後、測定された値が表示され、記録される。５０回の測定値が得られた後、これらは計算機を用いて評価される。それぞれの場合において、側圧抵抗は７００Ｎ以上であり、殆どの場合において１０００Ｎ以上であった。
【図面の簡単な説明】
【００４２】
【図１】実施例１のハニカム形状構造を有する触媒担体の写真。
【図２】実施例３の活性試験の結果を示したグラフ。
【図３】実施例３の活性試験の結果を示したグラフ。
【図１】
0005236412.tif 000002
【図２】
0005236412.tif 000003
【図３】
0005236412.tif 000004